(57)【特許請求の範囲】
【請求項１】
炭素数が１から６のアルコール溶媒中において、塩基性触媒の存在下で、(a)下記式［１］で表わされる多官能アクリル酸エステルの１モル当たり、(b)下記式［２］で表わされる単官能アクリル酸エステルをＰモル及び(c)ホルムアルデヒド又はその等価体をＱモル反応させることを特徴とする重合性多官能メタクリルオリゴマーの製造方法。
但し、Ｐ及びＱは以下を満たす数である。
【数１】
0004147708.tif 000016
（上式におけるｎは下記式［１］におけるｎと同義である。）
【化１】
0004147708.tif 000017
【化２】
0004147708.tif 000018
【発明の詳細な説明】
【０００１】
【発明の属する技術分野】
本発明は、重合性多官能メタクリルオリゴマーの製造方法に関するものであり、本発明により得られるオリゴマーは、機械的性質や光学的性質等に優れたプラスチック成形材料、塗料又は歯科材料等として広範に使用することができるものである。
【０００２】
【従来の技術】
メタクリル樹脂の原料となるメタクリル基含有化合物について、様々な誘導体が開発されてきた。
下記反応式［１］は、１，４−ジアザビシクロ［２．２．２］オクタン（以下、ＤＡＢＣＯと略す）の存在下で、１，６−ヘキサンジオールジアクリレートとパラホルムアルデヒドを反応させて、重合性多官能メタクリルオリゴマーを得る反応である。Ｓｔａｎｓｂｕｒｙは、下記反応式［１］のように、２官能アクリル酸エステルとホルムアルデヒドとの反応により重合性多官能メタクリルオリゴマーが得られることを見出し、反応生成物を歯科材料や架橋剤として利用することを提案している（参考文献１：J.W.Stansbury,Macromolecules, 24, 2029(1991)）。
【０００３】
【化３】
0004147708.tif 000002
【０００４】
上記反応式［１］により得られるオリゴマーは、汎用モノマーであるスチレンとの相溶性が低いという問題点があったが、下記反応式［２］に示されているように、Ｍａｔｈｉａｓらは、１，６−ヘキサンジオールジアクリレート、アクリル酸エチルおよびパラホルムアルデヒドをＤＡＢＣＯの存在下で反応させることにより、スチレンとの相溶性が向上した重合性多官能メタクリルオリゴマーが得られることを報告している（参考文献２：L.Mathias,et al., Macromolecules, 24, 2048(1991)）。
【０００５】
【化４】
0004147708.tif 000003
【０００６】
【発明が解決しようとする課題】
上記の参考文献２で開示される重合性多官能メタクリルオリゴマーの製造方法は、出発物質として、１，６−ヘキサンジオールジアクリレートなどの２官能アクリル酸エステルに代えて、１分子中のアクリロイルオキシ基の数が２を超える多官能アクリレートを用いた場合、不溶性のゲル状物質が生成するという問題がある。
本発明の課題は、出発物質として１分子中のアクリロイルオキシ基の数が２を超える多官能アクリレートを用いた場合であっても、不溶性のゲル状物質を生成させず、汎用性溶媒に可溶な重合性多官能メタクリルオリゴマーの製造方法を提供することである。
【０００７】
【課題を解決するための手段】
本発明者らは、上記の課題を解決するため、鋭意検討を重ねた結果、特定の溶媒を用いることが有効な手段であることを見出し、本発明を完成するに至った。
すなわち、本発明は、炭素数が１から６のアルコール溶媒中において、塩基性触媒の存在下で、(a)下記式［１］で表わされる多官能アクリル酸エステルの１モル当たり、(b)下記式［２］で表わされる単官能アクリル酸エステルをＰモル及び(c)ホルムアルデヒド又はその等価体をＱモル反応させることを特徴とする重合性多官能メタクリルオリゴマーの製造方法である。
但し、Ｐ及びＱは以下を満たす数である。
【０００８】
【数２】
0004147708.tif 000004
【０００９】
【化５】
0004147708.tif 000005
【００１０】
【化６】
0004147708.tif 000006
【００１１】
【発明の実施の形態】
（イ）反応原料
本発明における反応原料は、(a)１分子中におけるアクリロイルオキシ基の数が２より大きい多官能アクリル酸エステル、(b)１分子中におけるアクリロイルオキシ基の数が１である単官能アクリル酸エステル及び(c)ホルムアルデヒド又はその等価体である。
【００１２】
（イ.１）多官能アクリル酸エステル
本発明における多官能アクリル酸エステルは、下記式［１］で表わされるものである。
【００１３】
【化７】
0004147708.tif 000007
【００１４】
（上記式［１］においてＲ1は多官能アクリル酸エステルにおけるアクリロイルオキシ基の残基であり、ｎは２より大きい数である。）
【００１５】
多官能アクリル酸エステルにおける１分子中のアクリロイルオキシ基の数ｎは分子毎に異なることがあり、本発明における前記の数ｎは各分子におけるｎを平均した値である。従って、本発明におけるｎは整数以外の数であっても良く、好ましいｎは３〜６である。ｎが大きすぎる多官能アクリル酸エステルは、本発明で用いるアルコール溶媒に溶解し難くなり、本発明の効果を充分に発揮できない恐れがある。
多官能アクリル酸エステルの好ましい具体例として以下のものがある。
（ｎが３であるもの）：ペンタエリスリトールトリアクリレート（東亞合成株式会社製商品名：アロニックスＭ３０５、共栄社化学株式会社製商品名：ライトアクリレートＰＥ−３Ａ）、トリメチロールプロパントリアクリレート（東亞合成株式会社製商品名：アロニックスＭ３０９、共栄社化学株式会社製商品名：ライトアクリレートＴＭＰ−Ａ）、トリメチロールプロパンＥＯ変性トリアクリレート（東亞合成株式会社製商品名：アロニックスＭ３５０またはＭ３６０、共栄社化学株式会社製商品名：ライトアクリレートＴＭＰ−６ＥＯ−３ＡまたはＴＭＰ−３ＥＯ−Ａ）、トリメチロールプロパンＰＯ変性トリアクリレート（東亞合成株式会社製商品名：アロニックスＭ３１０またはＭ３２０）、イソシアヌール酸ＥＯ変性トリアクリレート（東亞合成株式会社製商品名：アロニックスＭ３１５）などがある。
（ｎが３．６であるもの）：フェノールノボラック型エポキシアクリレート（商品名：昭和高分子ＳＰ４０１０）等がある。
（ｎが４であるもの）：ペンタエリスリトールテトラアクリレート（東亞合成株式会社製商品名：アロニックスＭ４５０、共栄社化学株式会社製商品名：ライトアクリレートＰＥ−４Ａ）、ジトリメチロールプロパンテトラアクリレート（東亞合成株式会社製商品名：アロニックスＭ４０８、共栄社化学株式会社製商品名：ライトアクリレートＤＴＭＰ−４Ａ）などがある。
（ｎが６であるもの）：ジペンタエリスリトールヘキサアクリレート（東亞合成株式会社製商品名：アロニックスＭ４００またはＭ４０１Ｂ、共栄社化学株式会社製商品名：ライトアクリレートＤＰＥ−６Ａ）などがある。
これらの多官能アクリル酸エステルは単独または混合して用いることが出来る。
【００１６】
（イ.２）単官能アクリル酸エステル
本発明における単官能アクリル酸エステルは、下記式［２］で表わされるものである。
【００１７】
【化８】
0004147708.tif 000008
【００１８】
（上記式［２］においてＲ2は単官能アクリル酸エステルにおけるアクリロイルオキシ基の残基である。）
【００１９】
好ましい単官能アクリル酸エステルは本発明で用いるアルコール溶媒に可溶性のものである。
好ましい単官能アクリル酸エステルの具体例として以下のものがある。
即ち、アクリル酸メチル、アクリル酸エチル、アクリル酸ｎ−ブチル、アクリル酸ｉ−ブチル、アクリル酸ｔ−ブチル、アクリル酸ステアリル、アクリル酸ベンジル、アクリル酸シクロヘキシル、アクリル酸イソボルニル、アクリル酸トリシクロデカニル、アクリル酸ジシクロペンタジエニル、アクリル酸アダマンチル及びアクリル酸２−ヒドロキシエチル等があり、これらは単独または混合して用いることが出来る。
【００２０】
（イ.３）ホルムアルデヒド又はその等価体
本発明におけるホルムアルデヒド等価体は、反応原料としてホルムアルデヒドと同じ挙動をするものであり、好ましいホルムアルデヒド等価体として、通常ホルマリンと称される水和ホルムアルデヒド、ホルムアルデヒドと炭素数１から６のアルコールから誘導される半アセタール及びホルムアルデヒドの重合体であるパラホルムアルデヒド等がある。
【００２１】
（ロ）触媒
本発明における触媒は塩基性触媒であり、好ましい具体例として、トリエチルアミン、キヌクリジン、１，４−ジアザビシクロ［２．２．２］オクタン（ＤＡＢＣＯ）、１，８−ジアザビシクロ［５．４．０］ウンデセン−７（ＤＢＵ）、ヘキサメチレンテトラミン等の三級アミン類、トリフェニルホスフィン、トリブチルホスフィン、１，２−ビス（ジフェニルホスフィン）エタン等のホスフィン類、塩基性イオン交換樹脂（商品名：アンバーライトＩＲＡ−６８等）などがある。これらのなかで、ＤＡＢＣＯを特に好適に用いることが出来る。これらの塩基性触媒は単独あるいは併用して用いることが出来る。
【００２２】
（ハ）溶媒
本発明で使用する溶媒は、炭素数が１から６のアルコール溶媒である。本発明の製造方法は前記の特定の溶媒中で行うことを特徴としており、もしも前記の溶媒を用いないと、反応生成物中に汎用溶媒に不溶性のゲル状物質が生成してしまうという問題がある。
好ましいアルコール溶媒は、炭素数が１から５のアルコール溶媒であり、沸点が６０〜１００℃のものである。
好ましい具体的として、メタノール、エタノール、ｎ−プロパノール、ｎ−ブタノール、ｎ−ペンタノール、ｎ−ヘキサノール、ｉ−プロピルアルコール、ｉ−ブチルアルコール、ｔ−ブチルアルコール、ｔ−アミルアルコール、ネオペンチルアルコール等のアルキルアルコール；シクロペンタノール、シクロヘキサノール等のシクロアルキルアルコール；アリルアルコール等の不飽和アルキルアルコール等があり、メタノール、エタノール、ｉ−プロピルアルコール及びｔ−ブチルアルコール等を特に好適に用いることが出来る。これらの溶媒は、単独または混合して用いることができる。
【００２３】
（ニ）反応条件
（ニ.１）反応モル比
本発明における多官能アクリル酸エステル、単官能アクリル酸エステルおよびホルムアルデヒドの反応モル比は、１：Ｐ：Ｑであり、好ましい反応モル比は、１：ｎ：２ｎである。但し、Ｐ及びＱは以下を満たす数である。
【００２４】
【数３】
0004147708.tif 000009
【００２５】
（但し、ｎは多官能アクリル酸エステル１分子におけるアクリロイルオキシ基の数であり、上記式［１］におけるｎと同義である）である。
【００２６】
（ニ.２）触媒の量
本発明で使用する塩基性触媒の好ましい量は、反応系内の全アクリロイルオキシ基に対して１〜１００モル％であり、より好ましくは、３〜３０モル％である。触媒の使用量が少な過ぎる場合、反応の進行が不十分となり、また、大過剰に用いても効果向上は僅かである。
【００２７】
（ニ.３）溶媒の使用量
溶媒の使用量は、多官能アクリル酸エステルおよび単官能アクリル酸エステルの重量の和に対して、０．１から１０倍量、好ましくは、０．５から５倍量である。溶媒の使用量が少ない場合、本発明の効果が充分に得られない恐れがあり、使用量が多すぎると反応の進行に時間を要するという恐れがある。
【００２８】
（ニ.４）反応原料、触媒及び溶媒の仕込み方法
反応原料、触媒及び溶媒の仕込み順序に特に制限はない。好ましい仕込み順序は、先に反応原料と溶媒を反応容器に仕込み、次に触媒を添加する方法である。
【００２９】
（ニ.５）反応温度・反応時間
本発明における好ましい反応温度は、０〜１５０℃の温度範囲であり、好ましい反応時間は、通常、数時間から数十時間である。
【００３０】
（ニ.６）所望の添加剤
本発明の製造方法を実施するに際して、着色剤、重合防止剤、保存安定剤等の添加物を本発明の効果を損なわない範囲で適宜配合することができる。
【００３１】
（ホ）反応生成物
本発明の製造方法により得られる反応生成物は重合性多官能メタクリルオリゴマーであり、分子中に複数の二重結合を有しており、加熱や紫外線、電子線、エックス線等の活性エネルギー線の照射により重合させることができる。
又、本発明に用いる３種類の原料を反応させることにより、本発明により得られる重合性多官能メタクリルオリゴマーにおいて下記式［３］で表わされる構成単位が形成され、この構成単位は重合時に環状エーテルを形成する。このため、本発明により得られる重合性多官能メタクリルオリゴマーの重合物は耐熱性を有する。
【００３２】
【化９】
0004147708.tif 000010
【００３３】
（上式におけるＲ1，Ｒ2は上記式［１］［２］におけるものと同義である。）本発明の製造法により得られる好ましい重合性多官能メタクリオリゴマーの例は下記式［４］で表わされるものである。
【００３４】
【化１０】
0004147708.tif 000011
【００３５】
（上記式［４］においてＲ1は多官能アクリル酸エステルにおけるアクリロイルオキシ基の残基であり、Ｒ2は単官能アクリル酸エステルにおけるアクリロイルオキシ基の残基であり、ａ及びｂはいずれも零又は正の数であり、ｃは２より大きい数であり、ａ、ｂ及びｃはａ＋ｂ＋ｃ＝ｎを満たす数である。但し、ｎは上記式［１］におけるｎと同義である。）
【００３６】
本発明の製造方法において、１分子の多官能アクリル酸エステルと反応するホルムアルデヒドの量は多官能アクリル酸エステルの分子毎にばらつきがあるため、反応生成物は通常混合物である。
１分子当たりのアクリロイルオキシ基の数がｎである多官能アクリル酸エステルを反応原料とする場合、上記したように、最も好ましい反応モル比（多官能アクリル酸エステル：単官能アクリル酸エステル：ホルムアルデヒド）は、１：ｎ：２ｎである。もしも、多官能アクリル酸エステル１分子当たりのホルムアルデヒドの反応分子比が２ｎより小さいと、多官能アクリル酸エステル又は単官能アクリル酸エステルにおいて未反応のアクリロイルオキシ基が残り（上記式［４］におけるａが正の場合に相当する）、又多官能アクリル酸エステル１分子当たりの単官能アクリル酸エステルの反応分子比がｎより小さいと、多官能アクリル酸エステルにおける一部のアクリロイルオキシ基はホルムアルデヒドが１分子反応した状態に止まり、水酸基が末端に生成することになる（上記式［４］におけるｂが正の場合に相当する）。
【００３７】
本発明の製造方法により得られる好ましい反応生成物は、Ｂ型粘度計で測定した４０℃における粘度が１０万cps以下のものであり、更に好ましくは上記式［４］におけるａとｂが零である化合物である。以下にその具体例を示す。
（多官能アクリル酸エステルが３官能の場合）
【００３８】
【化１１】
0004147708.tif 000012
【００３９】
（多官能アクリル酸エステルが４官能の場合）
【００４０】
【化１２】
0004147708.tif 000013
【００４１】
【化１３】
0004147708.tif 000014
【００４２】
（多官能アクリル酸エステルが６官能の場合）
【００４３】
【化１４】
0004147708.tif 000015
【００４４】
本発明により得られる重合性多官能メタクリルオリゴマーは通常沸点６０〜１２０℃の汎用性溶媒に可溶性である。汎用性溶媒の具体例として、トルエン、アセトン、テトラヒドロフラン、メチルエチルケトン等がある。
【００４５】
（ヘ）精製方法
本発明により得られる重合性多官能メタクリルオリゴマーは、必要に応じて公知の方法、すなわち、溶媒抽出、ゲル浸透圧クロマトグラフィーなどにより容易に精製することができる。
【００４６】
【実施例】
以下、実施例により本発明を更に具体的に説明する。
［実施例１］
フェノールノボラック型エポキシアクリレート（昭和高分子株式会社製商品名：ＳＰ４０１０、３．６官能、理論分子量９２０）１５３ｇ（１６６ｍｍｏｌ）、アクリル酸イソボルニル １２５ｇ（６００ｍｍｏｌ）、９５％パラホルムアルデヒド ３７．９ｇ（１．２０ｍｏｌ）、ＤＡＢＣＯ  １３．５ｇ（１２０ｍｍｏｌ）、イソプロピルアルコール ２８０ｇおよびハイドロキノン ０．２ｇを室温で２４時間、つぎに、５０℃で２４時間攪拌した。さらに空気気流下で１０５℃に加熱し、イソプロピルアルコールを留去しながら３時間攪拌した。６０℃まで放冷後、酢酸エチル ７００ｍｌおよびメタノール３００ｍｌを加えて攪拌し、反応混合物を溶解した。次に、室温まで放冷後、０．５Ｎ塩酸 ３００ｍｌおよび飽和食塩水 ３００ｍｌで順次洗浄し、得られた有機層を濃縮することにより、黄褐色液状の重合性多官能メタクリルオリゴマー １５２ｇを得た。
得られた重合性多官能メタクリルオリゴマーの、ポリスチレンを標準としたゲル浸透圧クロマトグラフィーによる重量平均分子量は、１４００であった。４０℃での粘度は２４０００ｃｐｓ（Ｂ型粘度計）であった。
得られた重合性多官能メタクリルオリゴマーの赤外線吸収スペクトルのチャートを図１に示した。図１における1634cm-1の吸収は、多官能アクリル酸エステルや単官能アクリル酸エステルにおけるアクリロイルオキシ基に由来する炭素−炭素二重結合によるものであり、又、1109cm-1の吸収は、ホルムアルデヒドの反応に由来するエーテル結合によるものである。
得られた重合性多官能メタクリルオリゴマーは、メチルエチルケトンまたはテトラヒドロフランに溶解することを確認した。
得られた重合性多官能メタクリオリゴマー１００部に対して光開始剤としてベンジルジメチルケタール１部を溶解し、これをテフロン鋳型(50×25×2mm)に流し込み、60W/cm高圧水銀型ＵＶランプ、平行型、ランプ高さ30cmで60秒照射という条件で紫外線照射を行うことにより硬化物を得た。
【００４７】
［実施例２］
ジペンタエリスリトールヘキサアクリレート（東亞合成株式会社製商品名：アロニックスＭ４０１Ｂ）５７．９ｇ（１００ｍｍｏｌ）、アクリル酸イソボルニル１２５ｇ（６００ｍｍｏｌ）、９５％パラホルムアルデヒド ３７．９ｇ（１．２０ｍｏｌ）、ＤＡＢＣＯ １３．５ｇ（１２０ｍｍｏｌ）、イソプロピルアルコール ３６６ｇおよびハイドロキノン ０．１ｇを空気気流下、５０℃で２０時間攪拌した。さらに、イソプロピルアルコールを留去しながら１００℃で５．５時間攪拌した。６０℃まで放冷後、酢酸エチル ５００ｍｌおよびメタノール２００ｍｌを加えて攪拌し、反応混合物を溶解した。次に、室温まで放冷後、０．５Ｎ塩酸 ３００ｍｌおよび飽和食塩水 ３００ｍｌで順次洗浄し、得られた有機層を濃縮することにより、黄褐色液状の重合性多官能メタクリルオリゴマー ９４ｇを得た。
得られた重合性多官能メタクリルオリゴマーの、ポリスチレンを標準としたゲル浸透圧クロマトグラフィーによる重量平均分子量は、１４００であった。２５℃での粘度は２５００ｃｐｓ（Ｂ型粘度計）であった。
図２に得られた重合性多官能メタクリルオリゴマーの赤外線吸収スペクトルのチャートを示した。図２における1637cm-1の吸収は、多官能アクリル酸エステルや単官能アクリル酸エステルにおけるアクリロイルオキシ基に由来する炭素−炭素二重結合によるものであり、又、1108cm-1の吸収は、ホルムアルデヒドの反応に由来するエーテル結合によるものである。
得られた重合性多官能メタクリルオリゴマーは、メチルエチルケトンまたはテトラヒドロフランに溶解することを確認した。
得られた重合性多官能メタクリオリゴマー１００部に対してラジカル開始剤としてｔ−ブチルペルオキシベンゾエート３部を溶解し、これをテフロン鋳型(50×25×2mm)に流し込み、150℃、１時間加熱を行うことにより硬化物を得た。
【００４８】
［実施例３］
ジペンタエリスリトールヘキサアクリレート（東亞合成株式会社製商品名：アロニックスＭ４０１Ｂ）５７．９ｇ（１００ｍｍｏｌ）、アクリル酸イソブチル ７６．９ｇ（６００ｍｍｏｌ）、９５％パラホルムアルデヒド ３７．９ｇ（１．２０ｍｏｌ）、ＤＡＢＣＯ １３．５ｇ（１２０ｍｍｏｌ）、イソプロピルアルコール ２７０ｇおよびハイドロキノン ０．１ｇを空気気流下、５０℃で２０時間攪拌した。さらに、イソプロピルアルコールを留去しながら１００℃で４．５時間攪拌した。６０℃まで放冷後、酢酸エチル ５００ｍｌおよびメタノール２００ｍｌを加えて攪拌し、反応混合物を溶解した。次に、室温まで放冷後、０．５Ｎ塩酸 ３００ｍｌおよび飽和食塩水 ３００ｍｌで順次洗浄し、得られた有機層を濃縮することにより、黄褐色液状の重合性多官能メタクリルオリゴマー ８６ｇを得た。
得られた重合性多官能メタクリルオリゴマーの、ポリスチレンを標準としたゲル浸透圧クロマトグラフィーによる重量平均分子量は、１６００であった。２５℃での粘度は５３００ｃｐｓ（Ｂ型粘度計）であった。
得られた重合性多官能メタクリルオリゴマーは、メチルエチルケトンまたはテトラヒドロフランに溶解することを確認した。
【００４９】
［実施例４］
ジペンタエリスリトールヘキサアクリレート（東亞合成株式会社製商品名：アロニックスＭ４０１Ｂ）５７．９ｇ（１００ｍｍｏｌ）、アクリル酸エチル ６０．１ｇ（６００ｍｍｏｌ）、９５％パラホルムアルデヒド ３７．９ｇ（１．２０ｍｏｌ）、ＤＡＢＣＯ １３．５ｇ（１２０ｍｍｏｌ）、イソプロピルアルコール ２３６ｇおよびハイドロキノン ０．１ｇを空気気流下、５０℃で２０時間攪拌した。さらに、イソプロピルアルコールを留去しながら１００℃で４．５時間攪拌した。６０℃まで放冷後、酢酸エチル ５００ｍｌおよびメタノール２００ｍｌを加えて攪拌し、反応混合物を溶解した。次に、室温まで放冷後、０．５Ｎ塩酸 ３００ｍｌおよび飽和食塩水 ３００ｍｌで順次洗浄し、得られた有機層を濃縮することにより、黄褐色液状の重合性多官能メタクリルオリゴマー ８０ｇを得た。
得られた重合性多官能メタクリルオリゴマーのポリスチレンを標準としたゲル浸透圧クロマトグラフィーによる重量平均分子量は、１７００であった。２５℃での粘度は１６０００ｃｐｓ（Ｂ型粘度計）であった。
得られた重合性多官能メタクリルオリゴマーは、メチルエチルケトンまたはテトラヒドロフランに溶解することを確認した。
【００５０】
［実施例５］
ジペンタエリスリトールヘキサアクリレート（東亞合成株式会社製商品名：アロニックスＭ４０１Ｂ）３８．６ｇ（６６．７ｍｍｏｌ）、アクリル酸エチル １２０ｇ（１．２０ｍｏｌ）、３７％ホルマリン水溶液 １３０ｇ（１．６０ｍｏｌ）、ＤＡＢＣＯ １８．０ｇ（１６０ｍｍｏｌ）、イソプロピルアルコール ３１１ｇおよびハイドロキノン ０．１ｇを空気気流下、室温で９０時間攪拌した。さらに、イソプロピルアルコールを留去しながら１０５℃で６．５時間攪拌した。６０℃まで放冷後、酢酸エチル ６００ｍｌおよびメタノール３００ｍｌを加えて攪拌し、反応混合物を溶解した。次に、室温まで放冷後、０．５Ｎ塩酸 ４００ｍｌおよび飽和食塩水 ３００ｍｌで順次洗浄し、得られた有機層を濃縮することにより、黄褐色液状の重合性多官能メタクリルオリゴマー ５０ｇを得た。
得られた重合性多官能メタクリルオリゴマーのポリスチレンを標準としたゲル浸透圧クロマトグラフィーによる重量平均分子量は、１４００であった。
得られた重合性多官能メタクリルオリゴマーは、メチルエチルケトンまたはテトラヒドロフランに溶解することを確認した。
【００５１】
［比較例１］
イソプロピルアルコールを使用しなかったこと以外は実施例１と同様にして、反応を行った結果、メチルエチルケトンまたはテトラヒドロフランに溶解しない不溶性化合物が定量的に生成した。
【００５２】
［比較例２］
イソプロピルアルコールを使用しなかったこと以外は実施例４と同様にして、反応を行った結果、メチルエチルケトンまたはテトラヒドロフランに溶解しない不溶性化合物が定量的に生成した。
【００５３】
【発明の効果】
本発明の製造方法により、汎用性溶媒に不溶性の化合物を副生させないで、多官能アクリル酸エステル、ホルムアルデヒド、単官能アクリル酸エステルを出発物質とした重合性多官能メタクリルオリゴマーを容易に得ることができる。
【図面の簡単な説明】
【図１】実施例１で得られた重合性多官能メタクリルオリゴマーの赤外線吸収スペクトルのチャートである。
【図２】実施例２で得られた重合性多官能メタクリルオリゴマーの赤外線吸収スペクトルのチャートである。
【図１】
0004147708.tif 000019
【図２】
0004147708.tif 000020